СПОСОБ ПОЛУЧЕНИЯ ЦЕМЕНТНОГО КЛИНКЕРА

1. Способ получения цементного клинкера путем приготовления сырьевой смеси из карбонатных и кислых сырьевых материалов посредством предварительного измельчения, размалывания, смешивания и сушки и ее последующей ступенчатой термообработки, включающей подогрев, кальцинирование, спекание и охлаждение, отличающийся тем, что перед размалыванием и/или после размалывания от более 60 мкм до более 200 мкм кварцем обогащенная верхняя фракция кислых и/или карбонатных сырьевых материалов при подготовке сырьевой смеси отделяется, затем отдельно размалывается и в заключение перед размалыванием и/или после размалывания вводится в сырьевую смесь.
2. Способ по п.1, отличающийся тем, что предварительное измельчение и размалывание карбонатных и кислых сырьевых материалов проводится совместно.
3. Способ по п.1, отличающийся тем, что предварительное измельчение и размалывание карбонатного сырьевого материала проводится отдельно от кислых сырьевых материалов.
4. Способ по п.1, отличающийся тем, что предварительное измельчение карбонатных и кислых сырьевых материалов производится раздельно, а размалывание совместно.
5. Способ по п.1, отличающийся тем, что после совместного предварительного измельчения карбонатных и кислых сырьевых материалов карбонатные сырьевые материалы с размером зерна от более 0,5 до более 15 мм отделяются и затем карбонатные и кислые сырьевые материалы размалываются раздельно.
6. Способ по п.1, отличающийся тем, что отдельно предварительно измельченное глиняное сырье размалывается без отделения верхней фракции от более 60 мкм до более 200 мкм.
7. Способ по любому из пп.1-3, отличающийся тем, что нижняя граница отделенной верхней фракции при помоле сырьевой смеси устанавливается по содержанию свободной извести в клинкере от <1 до <2 вес.%.
8. Способ по любому из пп.1-3, отличающийся тем, что тонкость помола отделенной верхней фракции при отдельном размалывании устанавливается по содержанию свободной извести в клинкере от <1 до <2 вес.%.